(57)【特許請求の範囲】
【請求項１】
Ａ）１分子中に脂肪族不飽和炭化水素を少なくとも２個を有し、25℃に於ける粘
度が50〜2000csであるオルガノポリシロキサン                     100重量部
Ｂ）１分子中にけい素原子に直結した水素原子を少なくとも３個有するオルガノ
ハイドロジェンポリシロキサン                               0.5〜30重量部
Ｃ）シリコーン可溶性白金化合物      （ＡとＢの合計量に対して）10〜500ppm
Ｄ）無機質充填材                                           20〜500重量部
Ｅ）四三酸化鉄、チタンブラックより選ばれた１種又は２種の黒色無機化合物                                                           0.5〜20重量部
とから成ることを特徴とする咬合関係計測用シリコーン組成物。
【発明の詳細な説明】
【０００１】
【発明の属する技術分野】
本発明は、クラウンやブリッジのような歯科用補綴物をＣＡＤ／ＣＡＭシステムで作製するにあたり、患者の咬合面形状と対合歯との位置関係をコンピュータ画面上に正確に再現するために使用する咬合関係計測用シリコーン印象材に関するものである。
【０００２】
【従来の技術】
従来、クラウンやブリッジのような歯科用補綴物は歯科用合金を用いたロストワックス精密鋳造法により作製されていた。しかし近年、審美性が重要視されるようになり、天然歯に近い色調の歯科用補綴物が要求されるようになってきている。そのためセラミック材料を用いた歯科用補綴物の作製が要求されており、特に、セラミックブロックを用い、コンピュータの画面上で設計を行い切削及び／又は研削加工して歯科用補綴物を作製する方式（所謂ＣＡＤ／ＣＡＭシステム）での歯科用補綴物の作製が注目されてきている。
【０００３】
このＣＡＤ／ＣＡＭシステムによる歯科用補綴物の作製は、通常、支台歯形成を行った患者の口腔内から印象採得し、この印象に基づき石膏模型を作製した後、石膏模型の形状をレーザ変位計等で測定してコンピュータ画面上に患者の口腔内形状を再現し、その再現画面上でクラウンやブリッジの形状を設計し、得られた設計データに基づいてＮＣ制御の切削及び／又は研削加工機でセラミックブロックを削って歯科用補綴物を作製する方式で行われている。
従って、精度の良い歯科用補綴物を得るためには、如何に患者の口腔内形状を正確にコンピュータ画面上に再現できるかが重要となっている。特に、対合歯との咬合関係の再現は非常に難しく誤差が生じ易い箇所であり、最終的に作製された歯科用補綴物の適合精度や咬合状態に大きく影響している。即ち、対合歯との位置関係は、上下顎の石膏模型上に設けた基準点を合わせることで上下顎歯列の位置関係を再現し、これに基づいて再現されているが、直接対合歯との位置関係を計測したものではなく、また基準点の設定自体が模型上で行われるため誤差が生じ易くなっている。
【０００４】
【発明が解決しようとする課題】
そこで本発明は、コンピュータ画面上に患者の口腔内形状を再現する際に、最も誤差が生じ易い対合歯との咬合関係を直接把握して計測できる材料を開発し、対合歯との位置関係のみならず対合歯の咬合面形状を忠実に精度良く再現し、ひいては適合精度や咬合状態に優れた歯科用補綴物の作製を可能とすることを課題とする。
【０００５】
【課題を解決するための手段】
本発明者らは前記課題を解決すべく鋭意研究の結果、従来咬合器を使用して義歯を作製する場合に対合歯の咬合面形状や位置関係などの咬合関係はワックスやシリコーン系印象材を用いたチェックバイト法で調整されていることに着目し、この方法をコンピュータ画面上での患者の口腔内を再現する際に応用することを検討した。即ち、石膏模型の測定データに基づいて表示したコンピュータ画面上の上下顎の咬合面形状と位置関係とを、チェックバイト法と同様に印象採得した印象面の咬合面形状とコンタクトポイントなどの位置関係とを精密に計測して調整・補正することで、より正確で精度良く咬合面形状や位置関係などの咬合関係を表示することを検討した。しかし、従来のシリコーン印象材はレーザ変位計での測定時に外乱光の影響を受けて測定誤差が大きくなり、また柔軟性が大きいため余剰部分を切除する場合などに変形し易いため正確な測定ができないものであった。そこで、レーザ変位計での測定に適した性能を付与させた咬合関係計測用のシリコーン印象材を開発して、この開発した印象材を用いて支台歯形成面部と対合歯咬合面部との咬合時における印象（バイト）を取り、その後に印象（バイト）を石膏模型の支台歯形成部に被せ、印象（バイト）に印記された対合歯咬合面部の形状と位置関係とを計測し、得られたデータに基づいて患者の口腔内の咬合関係の調整・補正を行うことによって、コンピュータ画面上に正確で精度の良い咬合関係を再現することを可能としたのである。
【０００６】
【発明の実施の形態】
即ち、本発明の咬合関係計測用シリコーン印象材は、
Ａ）１分子中に脂肪族不飽和炭化水素を少なくとも２個を有し、25℃に於ける粘
度が50〜2000csであるオルガノポリシロキサン                     100重量部
Ｂ）１分子中にけい素原子に直結した水素原子を少なくとも３個有するオルガノ
ハイドロジェンポリシロキサン                               0.5〜30重量部
Ｃ）シリコーン可溶性白金化合物      （ＡとＢの合計量に対して）10〜500ppm
Ｄ）無機質充填材                                           20〜500重量部
Ｅ）四三酸化鉄、チタンブラックより選ばれた１種又は２種の黒色無機化合物                                                           0.5〜20重量部
の構成から成るものであり、レーザ変位計による計測誤差が極めて小さく、更に、硬化後の硬度が高くしかもナイフ等を用いて切削し易く、測定の邪魔になる箇所等を切除する際にも変形せず、咬合面の形状や位置関係を精度良く計測することを可能とするものである。
【０００７】
本発明に係る咬合関係計測用シリコーン印象材のＡ成分は、１分子中に脂肪族不飽和基を少なくとも２個を有し、25℃に於ける粘度が50cs〜2000csであるオルガノポリシロキサンである。このオルガノポリシロキサンは好ましくは直鎖状で分子鎖両末端がビニルシリル基で封鎖されたものであるが、この末端ビニル基は複数個であってもよいし、ビニル基が鎖中に含まれていてもよい。このオルガノポリシロキサンは粘度が50cs〜2000csを有することにより、後述するＥ成分と共に用いることにより硬化体の硬度を上昇させると共に、切削性を向上させる効果がある。このオルガノポリシロキサンの25℃に於ける粘度が50csより小さいと硬化体が脆くなり、2000csより大きいと硬化体の硬度が低下し切削性も低下する。
【０００８】
本発明に係る咬合関係計測用シリコーン印象材のＢ成分であるオルガノハイドロジェンポリシロキサンは、その１分子中にけい素原子に直結した水素原子を少なくとも３個有する必要があり、架橋剤として作用するため、その含有量は硬化特性に大きく作用する。このオルガノハイドロジェンポリシロキサンは、Ａ成分100重量部に対し0.5重量部より少ないと硬化速度が緩慢になるため印象材を口腔内より取り出す際に変形し易くなり、また30重量部より多いと硬化体が脆くなりすぎるため適当でない。
【０００９】
本発明に係る咬合関係計測用シリコーン印象材のＣ成分であるシリコーン可溶性白金化合物は、公知の付加反応触媒である塩化白金酸，アルコール変性塩化白金酸，塩化白金酸とオレフィンとの錯体等が挙げられる。特に好適には、塩化白金酸のビニルシロキサン錯体が用いられる。この添加量は、Ａ成分とＢ成分との合計量に対して10〜500ppmの範囲である。10ppmより少ないと硬化速度が遅く、またこの白金化合物の触媒能を阻害する物質が微量存在した場合に硬化が遅くなるなどの難点がある。500ppmより多い場合には硬化速度が速すぎると共に硬化体が時間経過と共に黄変し、辺縁の色調が変化してしまう。この塩化白金酸等のシリコーン可溶性白金化合物は、アルコール系，ケトン系，エーテル系，炭化水素系の溶剤、ポリシロキサンオイルなどに溶解して使用することが好ましい。
【００１０】
本発明に係る咬合関係計測用シリコーン印象材のＤ成分である無機充填材としては、石英，クリストバライト，珪藻土，溶融石英，ガラス繊維などが例示でき、これらの１種又は２種以上が使用できる。このＤ成分である無機充填材は、Ａ成分100重量部に対して20〜500重量部であることが必要であり、20重量部より少ないと練和されたペーストの粘度が低すぎるため歯牙に盛り上げた時にペーストが流れ落ちてしまって咬合面の印象採得ができず、500重量部より多いとペーストの粘度が高すぎて咬合面に気泡が巻き込み易くなって適当でない。
【００１１】
本発明に係る咬合関係計測用シリコーン印象材のＥ成分は、硬化反応に悪影響を及ぼさず、更に生体に対しても極めて安全な材料として四三酸化鉄，チタンブラックより選ばれた１種又は２種の黒色無機化合物を使用するものであり、レーザ変位計で計測する際の外乱光の影響を防止し測定誤差を無くす効果を奏するものである。このＥ成分が配合されていない場合には、レーザ変位計での測定値が計測位置によって大きな誤差が生じ、咬合面の形状測定が不正確となり、結果としてＣＡＤ／ＣＡＭにより作製された歯科用補綴物の適合精度や咬合状態が悪化してしまう。このＥ成分である黒色無機化合物の含有量はＡ成分100重量部に対して0.5〜20重量部であり、0.5重量部より少ないとレーザ変位計による測定誤差が大きくなり、20重量部より多いを硬化体が脆くなってしまう。
【００１２】
更に本発明に係る咬合関係計測用シリコーン印象材においては、その特性を失わない範囲で二酸化チタン，チタンイエロー等の着色剤を使用しても良い。この二酸化チタン，チタンイエローのような隠蔽性の強い顔料を微量添加することにより、咬合面の印象採得状態を目視で確認し易くすることができる。
【００１３】
【実施例】
次に本発明について実施例を挙げて更に詳細に説明するが、本発明はこれ等に限定されるものではない。
【００１４】
＜実施例１＞
下記組成のベースペースト，キャタリストペーストから成る咬合関係計測用シリコーン印象材を作製した。
（ベースペースト）
・25℃に於ける粘度が500csである分子鎖両末端がジメチルビニルシロキシ基
で封鎖されたジメチルポリシロキサン                         100重量部
・メチルハイドロジェンシロキサン単位を30モル％含有する直鎖状メチルハイ
ドロジェンポリシロキサン                                    10重量部
・石英                                                       150重量部
・四三酸化鉄                                                   7重量部
（キャタリストペースト）
・25℃に於ける粘度が500csである分子鎖両末端がジメチルビニルシロキシ基
で封鎖されたジメチルポリシロキサン                         100重量部
・１，３ジビニルテトラメチルジシロキサン−白金錯体0.3重量％含有シリコ
ーンオイル溶液                                               5重量部
・石英                                                       150重量部
・四三酸化鉄                                                   7重量部
【００１５】
先ず、前記印象材のレーザ変位計（波長：670nm，出力：平均950μＷ）による測定誤差を試験するため、JIS T 6513に記載の印象材の細線再現性試験用金型を用いて金型の標線間距離（25mm）を前記レーザ変位計で測定し、次に前記ベースペースト，キャタリストペーストを等量計量して練和し、この金型の印象を採得後、印象上に再現された標点間距離を同様にレーザ変位計で測定しその差を求めた。この測定を５回繰り返し、この差の平均値と標準偏差とを表１に示した。また充分な硬度を有しているかを確認するため、前記印象材の硬化体の硬さをJIS T 6301に準じた方法にて測定した。更に硬化物の切削性の程度は実際の臨床に即して硬化体をナイフで切り、切削のし易さ（切削性）を評価した。結果は表１に纏めて示した。この表１から明らかなように、レーザ変位計による測定値の差及び標準偏差が、同様の測定を市販の咬合採得用印象材で測定した比較例１と比べて充分小さく、本発明に係る咬合関係計測用シリコーン印象材が非常に精度良く測定できることが確認された。また、硬度，切削性も比較例１の市販の咬合採得用印象材に比較して良好であった。
また実際にセラミックブロックを用いたＣＡＤ／ＣＡＭシステムでのブリッジ形状の歯科用補綴物を作製する際に、チェックバイト材料としてこの咬合関係計測用シリコーン印象材を使用して咬合面形状と隣接歯のコンタクトポイントとをレーザ変位計で測定し、このデータを用いて石膏模型の測定データに基づいて表示したコンピュータ画面上の上下顎の咬合面形状と咬合関係を調整・補正し、その補正画面上でブリッジを設計し作製した。得られたブリッジを患者の口腔内にセットした処、適合精度に優れ対合歯との咬合関係も良好であった。
【００１６】
＜実施例２＞
下記組成のベースペースト，キャタリストペーストから成る咬合関係計測用シリコーン印象材を作製した。
（ベースペースト）
・25℃に於ける粘度が2000csである分子鎖両末端がジメチルビニルシロキシ基
で封鎖されたジメチルポリシロキサン                         100重量部
・メチルハイドロジェンシロキサン単位を20モル％含有する直鎖状メチルハイ
ドロジェンポリシロキサン                                    60重量部
・溶融石英                                                   500重量部
・チタンブラック                                             0.5重量部
（キャタリストペースト）
・25℃に於ける粘度が2000csである分子鎖両末端がジメチルビニルシロキシ基
で封鎖されたジメチルポリシロキサン                         100重量部
・１，３ジビニルテトラメチルジシロキサン−白金錯体0.3重量％含有シリコ
ーンオイル溶液                                               4重量部
・石英                                                       500重量部
・チタンブラック                                             0.5重量部
実施例１と同様の試験を行い、結果を表１に示した。レーザ変位計による測定誤差も実施例１と同様に小さく、硬さ，切削性も良好であった。また実施例１と同様に実際にブリッジの作製に使用した処、適合精度に優れ対合歯との咬合関係も良好であった。
【００１７】
＜実施例３＞
下記組成のベースペースト，キャタリストペーストから成る咬合関係計測用シリコーン印象材を作製した。
（ベースペースト）
・25℃に於ける粘度が50csである分子鎖両末端がジメチルビニルシロキシ基で
封鎖されたジメチルポリシロキサン                           100重量部
・メチルハイドロジェンシロキサン単位を20モル％含有する直鎖状メチルハイ
ドロジェンポリシロキサン                                     1重量部
・溶融石英                                                    20重量部
・チタンブラック                                               1重量部
・四三酸化鉄                                                  19重量部
（キャタリストペースト）
・25℃に於ける粘度が50csである分子鎖両末端がジメチルビニルシロキシ基で
封鎖されたジメチルポリシロキサン                           100重量部
・１，３ジビニルテトラメチルジシロキサン−白金錯体0.3重量％含有シリコ
ーンオイル溶液                                               4重量部
・石英                                                        20重量部
・チタンブラック                                               1重量部
・四三酸化鉄                                                  19重量部
実施例１と同様の試験を行い、結果を表１に示した。レーザ変位計による測定誤差も実施例１と同様に小さく、硬さ，切削性も良好であった。また実施例１と同様に実際にブリッジの作製に使用した処、適合精度に優れ対合歯との咬合関係も良好であった。
【００１８】
＜比較例１＞
市販の咬合採得用シリコーン印象材（株式会社ジーシー製：製品名「ジーシーエクザバイト」）を用いて実施例１と同様の試験を行った。結果は表１に示した。また、実施例１と同様にブリッジの作製に使用を試みたが、測定誤差が大きく咬合関係の調整や補正はできなかった。
【００１９】
＜比較例２＞
実施例１の組成より四三酸化鉄を除き、下記に示す組成のベースペースト，キャタリストペーストを作製した。
（ベースペースト）
・25℃に於ける粘度が500csである分子鎖両末端がジメチルビニルシロキシ基
で封鎖されたジメチルポリシロキサン                         100重量部
・メチルハイドロジェンシロキサン単位を30モル％含有する直鎖状メチルハイ
ドロジェンポリシロキサン                                    10重量部
・石英                                                       150重量部
（キャタリストペースト）
・25℃に於ける粘度が500csである分子鎖両末端がジメチルビニルシロキシ基
で封鎖されたジメチルポリシロキサン                         100重量部
・１，３ジビニルテトラメチルジシロキサン−白金錯体0.3重量％含有シリコ
ーンオイル溶液                                               5重量部
・石英                                                       150重量部
実施例１と同様の試験を行い、結果を表１に示した。レーザ変位計による測定誤差は前記比較例と同様に大きく。また硬さ，切削性も実施例１より劣っていた。また、実施例１と同様にブリッジの作製に使用を試みたが、測定誤差が大きく咬合関係の調整や補正はできなかった。
【００２０】
【表１】
0004282794.tif 000002
【００２１】
この表１から明らかなように、本発明に係る咬合関係計測用シリコーン印象材は、レーザ変位計による測定誤差が市販の咬合採得用印象材に比べて極めて小さく、咬合面形状や対合歯との位置関係を精度良く正確に測定できることが確認された。また、比較例に比べて硬度も高く、切削性も良好であった。
【００２２】
【発明の効果】
以上に詳述した如く、本発明に係る咬合関係計測用シリコーン印象材は、レーザ変位計による測定誤差が極めて小さく、咬合面形状や対合歯との位置関係を精度良く正確に測定できるものであり、更に硬度も高く、切削性も良好である。
従って、この本発明に係る咬合関係計測用シリコーン印象材を用いて測定したデータに基づいて患者の口腔内の咬合関係をコンピュータ画面上に再現することによって、正確で精度の良い咬合関係を再現することが可能となり、ひいては適合精度や咬合状態に優れた歯科用補綴物を得ることが可能となるのであり、歯科界に貢献する価値は非常には大きなものである。